(57)【特許請求の範囲】
【請求項１】
有機化合物を含む有機発光層が互いに対向する電極間に配置されてなる積層体が支持体上に形成され、該積層体の周囲に空間をあけて気密容器を設けた有機エレクトロルミネッセンス素子において、
前記気密容器内面の少なくとも一部に、下記一般式（Ｉ）、
0003601760.tif 000003
（式中、Ｒは炭素数１〜６のメチレン鎖、ｍは１〜１２の整数、ｎは１以上の整数を夫々表す）で示される構成単位を有する、官能基を有するアルコール可溶性直鎖脂肪族ポリアミドを主成分とするポリマーマトリックス中に無機系乾燥剤化合物を１重量％以上分散してなる吸着膜を形成したことを特徴とする有機エレクトロルミネッセンス素子。
【請求項２】
前記乾燥剤化合物がアルカリ金属酸化物またはアルカリ土類金属酸化物の単独または複合物である請求項１記載の有機エレクトロルミネッセンス素子。
【請求項３】
前記乾燥剤化合物の主成分が粒径１〜２００ミクロンのγ型活性アルミナである請求項１記載の有機エレクトロルミネッセンス素子。
【請求項４】
前記一般式（Ｉ）で示される直鎖脂肪族ポリアミド成分が単独で、または５０重量％以上の混合形態でポリマーマトリックスを形成する請求項１〜３のうちいずれか一項記載の有機エレクトロルミネッセンス素子。
【請求項５】
前記気密容器がガラス又は金属材料からなる請求項１〜４のうちいずれか一項記載の有機エレクトロルミネッセンス素子。
【発明の詳細な説明】
【０００１】
【発明の属する技術分野】
本発明は、各種情報機器に使用される表示素子や発光素子において好適に用いられる有機エレクトロルミネッセンス（電界発光）素子（以下、「ＥＬ素子」と略記する）に関し、詳しくは、長期にわたって安定した発光特性を維持することが可能な有機ＥＬ素子に関する。
【０００２】
【従来の技術】
近年、情報の多様化が進んでいる。その中で情報分野における表示デバイスは「美、軽、薄、優」が追求され、かつ低消費電力化、高速応答化へ向けて活発な開発が進められている。特に、高精細なフルカラー化への表示デバイスが各種考案されている。
【０００３】
視野角依存性、高速応答性等の特徴を有する素子として、１９８０年の後半にタン（Ｔａｎｇ）らによって、印加電圧１０Ｖにおいて１０００ｃｄ／ｍ２以上の高輝度が得られる積層型有機ＥＬ素子が報告されてから（Ａｐｐｌ．Ｐｈｙｓ．Ｌｅｔｔ．，５１，９１３（１９８７））、有機ＥＬ素子は実用化に向けての研究が活発に行われている。また、有機高分子材料を用いた同様の素子も活発に開発が進められている。
【０００４】
有機ＥＬ素子は低電圧で高い電流密度が実現できるため、無機ＥＬ素子やＬＥＤに比べて高い発光輝度と発光効率が期待でき、更に、自発光型素子であるという利点も有している。
【０００５】
従って、有機ＥＬ素子を用いた（多色発光）表示素子は、▲１▼高輝度と高コントラスト、▲２▼低電圧駆動と高い発光効率、▲３▼高解像度、▲４▼高視野性、▲５▼速い応答速度、▲６▼微細化とカラー化、▲７▼軽さと薄さ等の優れた特徴を有し、以上の点から「美、軽、薄、優」を満足するフラットパネルディスプレイへの応用が期待されている。
【０００６】
有機ＥＬ発光素子の構成は、陽極２上に有機高分子薄膜を積層する、代表的な積層構造をとり、例えば、
（１）陽極（透明電極）／有機発光層／陰極（電極）
（２）陽極（透明電極）／正孔注入層／有機発光層／陰極（電極）
（３）陽極（透明電極）／有機発光層／電子注入層／陰極（電極）
（４）陽極（透明電極）／正孔注入層／有機発光層／電子注入層／陰極（電極）
などの層構成が挙げられ、かかる層構成は、特開平５−２１１６３号、特開平５−１１４４８７号、特開平５−９４８７６号、特開平５−９４８７７号、特開平５−１２５３６０号、特開平５−１３４４３０号、特開平６−２００２４２号、特開平６−２３４９６９号、特開平７−１１２４５号、特開平７−１１２４６号、特開平７−１４２１６８号、特開平７−２８２９７５号、特開平８−２１３１７１号、特開平８−２２７２７６号、特開平８−２３６２７３号、特開平８−２７９３９４号、特開平８−３０２３４０号、特開平８−３１５９８１号、特開平９−０２２７８２号、特開平９−１０２３９３号、特開平９−１５３３９５号、特開平９−２０４９８３号、特開平９−２０４９８４号、特開平９−２０４９８５号、特開平９−２０９１２７号、特開平９−２３２０７５号、特開平９−２８３２７９号、特開平９−２９３５８９号、特開平９−２９８０９０号、特開平９−３０６６６６号、特開平９−３０６６６８号、特開平９−３３０７９１号、特開平９−３３０７９２号、特開平１０−０１２３７８号、特開平１０−０１２３７９号、特開平１０−０１２３８０号、特開平１０−０１２３８３号、特開平１０−０２２０７２号、特開平１０−０２２０７６号、特開平１０−０３９７９２号、特開平１０−０６９９８１号、特開平１０−０８３８８９号、特開平１０−０９２５８３号、特開平１０−１０６７４６号、特開平１０−１０６７５３号、特開平１０−１２５４７１号、特開平１０−１２５４７２号、特開平１０−１２５４７３号等の各公報に開示された手法にて形成することができる。
【０００７】
かかる有機ＥＬ素子の課題は、▲１▼内部にキャリアを有しない有機絶縁体からなるが故に外部から効率よくキャリアを注入しなければいけないこと、▲２▼注入された正孔／電子キャリアの輸送効率の向上と再結合の確率を高め発光効率の向上を図る必要があること、▲３▼多色発光のカラーバランス、高輝度および高発光効率を得る必要があることであり、特に、▲４▼有機薄膜材料が、熱、水分、ガス等による膜質の変化を防ぎ得、物理的、化学的に安定で、形成された膜の界面および表面が平滑であることが必要である。
【０００８】
しかし、今日では、既に東北パイオニア社によって、車搭載用の緑色モノクロ有機ＥＬデイスプレイが１９９７年の１１月より製品化されており、今後は多様化する社会のニーズに応えるべく、上記要求を満足し、長期安定性、高速応答性、多色表示、高精細なフルカラー表示として有機ＥＬデイスプレイの実用化が急がれる。特に、高性能表示デバイスとして欠かせない性能は精細なカラー表示機能であり、その長期にわたり安定なことが実用化する上で重要である（機能材料、Ｖｏｌ．１８、Ｎｏ．２、９６頁以降に記載）。
【０００９】
電極間に有機高分子材料からなる層を積層した積層構造をとる有機ＥＬ素子は、電流駆動型の素子であるがために、発光させるためには電極間（陽極、陰極）に電流を流さなければならない。しかし、一定期間駆動すると、発光輝度等の初期発光特性が著しく低下するという欠点がある。
【００１０】
この発光特性の低下は、通電中はもちろん保存中にも進行し、特に、▲１▼素子の周囲に存在する酸素や水分により加速され、▲２▼有機積層膜中に吸着物として存在する酸素や水分に影響され、▲３▼素子作製時の部品に吸着している水分や製造時等における水分の浸入にも影響され、▲４▼封止層の欠陥部等から透過浸入する水分等にも影響されると考えられる。
【００１１】
素子中に酸素や水分があった場合には、酸素や水分により素子積層構成材料の酸化や凝集等が促進されて、素子が劣化する要因となる。この酸化や水分による素子の劣化の代表的なものはダークスポットの発生と成長である。このダークスポットとは、発光欠陥点のことである。駆動時および保存中に酸化が進むと既存のダークスポットの成長が進み、発光面全体に広がる。かかるダークスポットの発生を抑えるためには、素子構造において、封止を行うことが重要となる。
【００１２】
ダークスポットの発生を抑えるために、気密容器内に乾燥剤としての五酸化リンを配設して中空封止する方法（特開平３−２６１０９１号）、更にこの五酸化リンを含有する保護層および封止層を積層した構造を採用する方法（特開平７−１６９５６７号）が提案されているが、これらの方法では水分によりリン酸が生じ、有機積層体に悪影響を及ぼすことがある。更に、乾燥剤を含有した不活性液体を積層体上および気密容器内に充填させる方法（特開平５−４１２８１号、特開平９−３５８６８号）、感圧接着剤を用いた方法（米国特許第５，３０４，４１９号）等も提案されている。
【００１３】
【発明が解決しようとする課題】
しかし、未だ、長期にわたって安定した発光特性を維持する有機ＥＬ素子を提供するには至っていない。即ち、上記の方法でもリーク電流やクロストークが発生することはないが、長期安定な発光特性を得るためには、ダークスポットの生成や成長を十分に抑えることが必要である。
【００１４】
そのためには上述した発光特性の低下原因▲１▼〜▲４▼を解消することが重要であり、長期持続性効果のある乾燥手段を講じなければならない。
【００１５】
単に乾燥剤を用いるだけでは持続性がなく、また乾燥剤が有機発光素子上に粉落ち等により付着することがあってはならない。そのためには均一で持続性のある吸着膜が必要であり、また、コストや工程的にも容易に入手できるものでなければならない。
【００１６】
即ち、素子への水分等の影響を持続性よく抑えることができ、工程的かつコスト的にも優れた有機ＥＬ素子が求められている。
【００１７】
そこで、本発明の目的は、製造工程並びに駆動中および保存時等において、素子に浸入する酸素や水分から素子積層構造材料の酸化等を長期にわたり持続性よく抑えることが可能な乾燥手段としての均一な吸着膜を設け、素子に悪影響を及ぼすことがないようにするとともに、封入の際の取り扱い等の工程を容易とした有機ＥＬ素子を提供することにある。これにより、素子のダークスポットの成長を持続性よく、強く抑制し、長期にわたって安定した発光特性を維持できるようにする。
【００１８】
【課題を解決するための手段】
本発明者らは、上記多くの課題を解決するために鋭意研究した結果、乾燥手段として特定のポリマーを採用し、そのポリマーマトリックス中に乾燥剤化合物を分散させることにより上記目的を達成し得ることを見出し、本発明を完成するに至った。
即ち、本発明は以下の通りである。
【００１９】
（１）有機化合物を含む有機発光層が互いに対向する電極間に配置されてなる積層体が支持体上に形成され、該積層体の周囲に空間をあけて気密容器を設けた有機エレクトロルミネッセンス素子において、前記気密容器内面の少なくとも一部に、下記一般式（Ｉ）、
0003601760.tif 000002
（式中、Ｒは炭素数１〜６のメチレン鎖、ｍは１〜１２の整数、ｎは１以上の整数を夫々表す）で示される構成単位を有する、官能基を有するアルコール可溶性直鎖脂肪族ポリアミドを主成分とするポリマーマトリックス中に無機系乾燥剤化合物を１重量％以上分散してなる吸着膜を形成したことを特徴とするものである。
【００２０】
（２）前記有機エレクトロルミネッセンス素子において、前記乾燥剤化合物がアルカリ金属酸化物またはアルカリ土類金属酸化物の単独または複合物である有機エレクトロルミネッセンス素子である。
【００２１】
（３）前記有機エレクトロルミネッセンス素子において、前記乾燥剤化合物の主成分が粒径１〜２００ミクロンのγ型活性アルミナである有機エレクトロルミネッセンス素子である。
【００２２】
（４）前記有機エレクトロルミネッセンス素子において、前記一般式（Ｉ）で示される直鎖脂肪族ポリアミド成分が単独で、または５０重量％以上の混合形態でポリマーマトリックスを形成する有機エレクトロルミネッセンス素子である。
【００２３】
（５）前記有機エレクトロルミネッセンス素子において、前記気密容器がガラス又は金属材料からなる有機エレクトロルミネッセンス素子である。
【００２４】
【発明の実施の形態】
本発明の一実施の形態である有機ＥＬ素子は、図１に示すように、支持体１上に有機発光層３（正孔注入層３−１、正孔輸送層３−２、発光層３−３、電子注入層３−４）が互いに対向する電極間２、４に挟持されて設けられ、積層体を構成し、この積層体からなる発光素子が外気からの遮断のために気密容器５内に収納されている。この気密容器５の内面には、乾燥手段として、前記一般式（Ｉ）で表される官能基（Ｎ−メトキシアルキル基）を有する直鎖脂肪族ポリアミドを主成分としたマトリックスポリマー中に固体乾燥剤を分散したコーティング剤が印刷法、スピンコート法、またはキャスト法等で形成され、酸素や水分に対する吸着膜７を成す。尚、図中の符号８は外部回路を表している。
【００２５】
本発明において乾燥手段として形成する吸着膜７は、封止後において外部から有機ＥＬ素子中に酸素や水分が浸入するのを防ぎ、また素子の作製工程中に浸入した酸素や水分等と、内部に当初から存する酸素や水分とを吸着し、かつ一度吸着した酸素や水分等を放出しにくい性質であることが、その効果として、ダークスポットの生成や成長を良好に抑制する上で好ましい。
【００２６】
上述の如き観点から、本発明に係る吸着膜７中に分散し使用する無機乾燥剤は、形状は特に限定されるものではないが、粉体状のものの方が吸着面積が大きくなるので望ましい。
【００２７】
本発明に使用可能な無機系乾燥剤化合物としては、例えば、アルカリ金属酸化物、アルカリ土類金属酸化物、硫酸塩、金属ハロゲン化物、過塩素酸塩を挙げることができ、特には、アルカリ金属酸化物またはアルカリ土類金属酸化物が好ましい。具体的には、活性アルミナ、珪素土、活性炭、五酸化リン、過塩素酸マグネシウム、水酸化カリウム、酸化カルシウム、塩化亜鉛、酸化バリウム、リチウム、ベリリウム、カリウム、マグネシウム、カルシウム、ゼオライト、シリカゲル等の金属等が挙げられる。この化合物は単独でも２種以上を併用してもよい。
【００２８】
かかる乾燥剤化合物は十分な吸着能力を保持した状態下で使用しなければならないために、使用する前に、吸着している酸素や水分を除去する活性化処理を行っておくことが好ましい。この活性化処理方法は、例えば、外気から遮断された状態で、真空下にて１５０℃以上の加熱処理を行い、酸素や水分を除去する等、いろいろな方法を採用することができる。
【００２９】
本発明においては、γ型活性アルミナを主成分とした系が、各特性や、安定性、本発明に係る共重合体との相溶性の面で、また取り扱い易さの点から、特に好ましい。
【００３０】
かかる乾燥剤化合物の使用量は、所望の効果を得る上でマトリックスポリマー中に１重量％以上は必要であり、多い程効果が高い。粒径と効果との間にも相関があり、また、分散系のポリマーとの関係もあるが、２〜１８０重量％が、流動性や容器への密着性、また膜形成性から好ましい。粒径についても同様のことが関係し、表面積が大きい程効果が大きく、また、マトリックスポリマーとの関係からも適切な粒径があり、以上の観点から本発明では、平均粒径が、好ましくは１〜２００ミクロン、より好ましくは２〜１３０ミクロンである。
【００３１】
本発明においては、吸着膜７を形成するポリマーマトリックスの主成分として上記一般式（Ｉ）で表されるアルコール可溶性直鎖脂肪族ポリアミドを用いるが、アクリル系樹脂、エポキシ樹脂、アルキッド樹脂、ポリビニル樹脂、ポリウレタン樹脂、イミド樹脂等の汎用のコーティング樹脂を併用することができる。
【００３２】
本発明に係る吸着膜７に用いられる上記アルコール可溶性直鎖脂肪族ポリアミドは、直鎖脂肪族ポリアミド（ナイロン）をホルムアミドと目的のアルキルアルコールで化学反応させて、部分的にアミド結合をＮ−メトキシメチル化したものである。アミド結合のメトキシメチル化度（ＭＭ化度）は５〜５０％程度が好ましく、またメチレン鎖のｍは２〜７が好ましく、更にアミド結合鎖中のＲは炭素数１〜５のメチレン鎖が好ましい。かかるアルコール可溶性直鎖脂肪族ポリアミドの分子量は特に限定されない。このアルコール可溶性直鎖脂肪族ポリアミド自身も酸素や水分を吸着する機能を有しており、保持性に優れ、容器への密着性等に優れている。
【００３３】
本発明に係るアルコール可溶性直鎖脂肪族ポリアミドの具体例としては、
ユニチカ（株）製：タイプ８ナイロン  品名「Ｔ−８−５、Ｔ−８−Ｅ」
日本リルサン（株）製：プラタボンド  品名「Ｍ９９５、Ｍ１２７６」
帝国化学産業（株）製：トレジン  品名「Ｆ−３０、ＭＦ−３０、ＥＦ−３０Ｔ、ＦＳ−３５０、ＦＳ−５００」
等が挙げられるが、この限りではない。
【００３４】
上記乾燥剤をかかるアルコール可溶性直鎖脂肪族ポリアミドを主成分とするポリマーマトリックス中に分散させることで、酸素や水分の吸着性を高め、かつ吸着物の放出を防ぐ等の効果を著しく増すことができる。このようにして、素子内の酸素や水分を化学的に除去することで、ダークスポットの生成と成長とを大幅に抑制することができる。上記アルコール可溶性直鎖脂肪族ポリアミドは、上述のように単独でも他のポリマーと併用してもよいが、本発明に係るマトリックスポリマーは、不純物に対する処理を施すとともに、乾燥剤化合物の活性処理と同様にして、真空下、１２０℃で１時間以上乾燥し、水分を除去することが好ましい。このようにして得たポリマーと乾燥剤化合物とを溶存酸素が２ｐｐｍ以下のグローブボックス内で分散し、上記方法で気密容器の内部に膜を形成することで吸着膜７が得られる。
【００３５】
本発明の素子構造における支持体１は、光透過性に優れていればよく、例えばガラスの他に、ポリアクリル、ポリカーボネート等のプラスチック基板でもよいが、ガラス基板が一般的である。また、有機発光素子を外気より遮断する気密容器５は、ガラス製、またはステンレス、アルミ等の金属製とすることができる。
【００３６】
支持体１上に有機発光素子として陽極２、有機発光層３、陰極４を積層し、さらに上述のようにしてこれに吸着膜７を形成した気密容器５を、水分と酸素濃度とを管理した環境雰囲気下（各々２ｐｐｍ以下）で封止する。この際の封止剤としては液晶等の封止剤として使用されている接着剤、例えばエポキシ樹脂に代表される常温硬化タイプまたは生産性から紫外線硬化タイプ、あるいはカチオン重合タイプの紫外線硬化／温度併用タイプの接着剤等を用い、さらに、この接着剤中にギャップ剤としてガラス製スペーサー材、またはプラスチック製スペーサー材を分散させ、封止層６として接合を行うことで、本発明の有機ＥＬ素子を得ることができる。
【００３７】
本発明の有機ＥＬ素子においては、乾燥手段としての上記吸着膜を、積層体からなる有機発光素子を外気から遮断する気密容器の内面に形成することで、ダークスポットの生成や成長がなく、長期にわたり安定的に発光特性を維持し、実用化に十分に耐えることができる。
【００３８】
【実施例】
以下、本発明の有機ＥＬ素子を、実施例に基づきより詳細に説明する。
最初に、有機ＥＬ発光積層体の作製例を示す。
図１は、今回の試作評価用の有機ＥＬ層の層構成を示す概略的断面図である。支持体１としての透明ガラス基板上に、まず、陽極２として、スパッタ法にて透明電極（ＩＴＯ）を全面成膜した。パターニングはＩＴＯ上にレジスト剤（東京応化（株）製：ＯＰＰＲ−８００）を塗布した後、０．０９６ｍｍライン、０．１１ｍｍピッチのラインパターンが得られるマスクをガラス基板上に２００ｍＪ／ｃｍ２（３６５ｎｍ）で露光し、現像液（東京応化（株）製：ＮＭＤ−３）により前記のＩＴＯラインパターンを得た。
【００３９】
次いで、基板を抵抗加熱蒸着装置内に装着し、有機ＥＬ発光層３として、正孔注入層３−１、正孔輸送層３−２、発光層３−３、電子注入層３−４と真空を破らずに順次成膜し、有機ＥＬ発光積層体を得た。成膜に際して真空槽内圧は１×１０−４Ｐａまで減圧した。正孔注入層３−１は銅フタロシアニン（ＣｕＰｃ）を１００ｎｍ積層した。正孔輸送層３−２は４，４’−ビス［Ｎ−（１−ナフチル）−Ｎ−フェニルアミノ］ビフェニル（α−ＮＰＤ）を２０ｎｍ積層した。発光層３−３は４，４’−ビス（２，２−ジフェニルビニル）ビフェニル（ＤＰＶＢｉ）を３０ｎｍ積層した。電子注入層３−４はアルミキレート（Ａｌｑ）を２０ｎｍ積層した。
【００４０】
この後、この基板を真空槽から取り出し、新たに抵抗加熱蒸着装置内に装着した後、陰極４として、陽極２と直交する方向にＭｇ／Ａｇ（１０：１の重量比率）を２００ｎｍ形成した。有機ＥＬ発光積層体の材料は、上述の材料に限定されないのは勿論のことである。
【００４１】
実施例１
本発明の構成要素であるポリマーマトリックス材料として、Ｎ−メトキシメチル化ポリアミド樹脂（トレジン：Ｆ３０Ｋ、帝国化学産業（株）製）を、１２０℃で１．５時間真空下で乾燥し吸着水分を除去した後、無水エチルアルコールを用いて固形分１５重量％に溶解し、ポリマー溶液を作製した。また、乾燥剤として平均粒径５０ミクロンのγ型アルミナを２００℃の真空下で２時間活性化処理を行った後、酸素溶存濃度が２ｐｐｍ以下のグローブボックス内で、上記ポリマー溶液の固形分１００重量部に対して上記処理された乾燥剤を１００重量部分散させた。
【００４２】
このようにして得られた吸着膜用溶液を、ガラス製の気密容器（封止ガラス）５の内面に成膜し、約１２０℃のホットプレート上で乾燥した。得られた気密容器で、ガラス支持体上において電極間に有機発光層を積層して形成した上記有機ＥＬ発光積層体を封止した。かかる封止は、ガラススぺーサーを分散したカチオン重合タイプの紫外線硬化型の接着剤（スリーボンド（株）製：３０２５Ｇ）を封止剤として用い、これを上記封止ガラス５の外周にディスペンサーを用いて塗布し、上記環境下でガラス基板に接合し、紫外線ランプ３０００ｍＪ／ｃｍ２の照度で硬化させることにより行った。
【００４３】
得られた有機ＥＬ素子の評価方法として、発光させてダークスポットの発光状態を拡大写真で初期観察し、また６０℃、９０％の温湿度環境下でのダークスポットの促進テストで、その生成と成長を観察した。その結果、ダークスポットの生成と成長はほとんど観察されなかった。図２にその結果を示す。
【００４４】
実施例２
実施例１における乾燥剤を上記マトリックスポリマー１００重量部に対して５０重量部分散させて、実施例１と同様に吸着膜を形成し、かつ実施例１と同じ方法で封止して、有機ＥＬ発光素子を形成した。
【００４５】
実施例３
実施例１における乾燥剤の代りに、活性化処理を施したγ型アルミナと酸化バリウム（ＢａＯ）とを２：１の割合（重量％）で混合した混合乾燥剤を用い、かつ上記マトリックスポリマーの代りに、上記と同様の乾燥処理を施したユニチカ（株）製ポリマー（商品名：Ｔ−８−Ｅ）を用い、上記混合乾燥剤１００重量部を上記ポリマー１００重量部中に分散させて、実施例１と同様に吸着膜を形成し、かつ実施例１と同じ方法で封止して、有機ＥＬ発光素子を形成した。
【００４６】
実施例４
実施例１におけるマトリックスポリマーの代りに、実施例１で用いたポリマーと汎用のヒドロキシ変性ポリアクリル樹脂とを２：１の割合（重量％）で併用した混合ポリマーを用い、この混合ポリマー１００重量部に対して、実施例１と同様の乾燥剤を１００重量部分散させて、実施例１と同様に吸着膜を形成し、同じ方法で封止して、有機ＥＬ発光素子を形成した。
【００４７】
比較例１
吸着膜を気密容器の内面に形成しない他は、実施例１と同じ方法で封止して、有機ＥＬ発光素子を作製した。
【００４８】
比較例２
実施例１における乾燥剤を用いずに、実施例１で用いたポリマーだけを気密容器の内面に形成し、他は実施例１と同様の方法で封止して、有機ＥＬ発光素子を作製した。
【００４９】
比較例３
実施例１における乾燥剤を粘着テープ上に固定し、この粘着剤を用いて容器の内面に吸着膜を形成し、他は実施例１と同様の方法で封止して、有機ＥＬ発光素子を作製した。
【００５０】
実施例２〜４および比較例１〜３についても実施例１と同様のダークスポット促進テストを行い、評価した。その結果、図２に示すように本発明に伴う実施例１〜４は比較例１〜３に比べてダークスポットの成長がほとんど観察されなかった。
【００５１】
【発明の効果】
以上に詳述した通り、本発明によれば、素子に悪影響を及ぼす酸素や水分の存在を持続性よく、強く抑制することができ、かつ工程上も安価に作製することが可能である。その結果、リーク電流やクロストークの発生を招かずに、ダークスポットの生成と成長とを持続性よく、強く抑制することができる。よって、長期にわたって安定した発光特性を維持した、素子寿命の長い有機ＥＬ発光素子を提供することが可能になった。
【図面の簡単な説明】
【図１】本発明の一実施の形態に係る有機ＥＬ素子の断面図である。
【図２】実施例および比較例における時間とダークスポット径との関係を示すグラフである。
【符号の説明】
１  支持体
２  陽極
３  有機発光層
３−１  正孔注入層
３−２  正孔輸送層
３−３  発光層
３−４  電子注入層
４  陰極
５  気密容器
６  封止層
７  吸着膜
８  外部回路
【図１】
0003601760.tif 000004
【図２】
0003601760.tif 000005